(57)【特許請求の範囲】
【請求項１】
担体およびそれと結合した抗菌活性を有するマクロマーを含む物品であって、該マクロマーが、
【化１】
0005399896.tif 000019
［式中：Ｙ−は負に荷電した無機または有機基を表す。］
からなる、物品。
【請求項２】
Ｙ−が、塩酸、臭化水素酸、硫酸、リン酸、ホスホン酸、スルホン酸、スルファミン酸、酢酸、プロピオン酸、オクタン酸、デカン酸、ドデカン酸、グリコール酸、乳酸、２−ヒドロキシ酪酸、グルコン酸、グルコースモノカルボン酸、フマル酸、コハク酸、アジピン酸、ピメリン酸、スベリン酸、アゼライン酸、リンゴ酸、酒石酸、クエン酸、グルカル酸、ガラクタル酸、グルタミン酸、アスパラギン酸、Ｎ−メチルグリシン、アセチルアミノ酢酸、Ｎ−アセチルアスパラギン酸もしくはＮ−アセチルシステイン、ピルビン酸、アセト酢酸、ホスホセリン、２−もしくは３−グリセロリン酸、グルコース−６−リン酸、グルコース−１−リン酸、フルクトース−１，６−ビス−リン酸、マレイン酸、ヒドロキシマレイン酸、メチルマレイン酸、シクロヘキサンカルボン酸、アダマンタンカルボン酸、安息香酸、サリチル酸、１−もしくは３−ヒドロキシナフチル−２−カルボン酸、３，４，５−トリメトキシ安息香酸、２−フェノキシ安息香酸、２−アセトキシ安息香酸、４−アミノサリチル酸、フタル酸、フェニル酢酸、マンデル酸、桂皮酸、グルクロン酸、ガラクツロン酸、メタン−もしくはエタン−スルホン酸、２−ヒドロキシエタンスルホン酸、エタン−１，２−ジスルホン酸、ベンゼンスルホン酸、２−ナフタレンスルホン酸、１，５−ナフタレン−ジスルホン酸、２−、３−もしくは４−メチルベンゼンスルホン酸、メチル硫酸、エチル硫酸、ドデシル硫酸、Ｎ−シクロヘキシルスルファミン酸、Ｎ−メチル−、Ｎ−エチル−もしくはＮ−プロピル−スルファミン酸、およびアスコルビン酸からなる群より選択される酸から少なくとも１個のプロトンを除去することによって形成されるものである、請求項１記載の物品。
【請求項３】
Ｙ−がＣｌ−である、請求項１記載の物品。
【請求項４】
酸が塩酸である、請求項２記載の物品。
【請求項５】
担体が、ポリオレフィン、例えば低密度ポリエチレン（ＬＤＰＥ）、ポリプロピレン（ＰＰ）、高密度ポリエチレン（ＨＤＰＥ）、超高分子量ポリエチレン（ＵＨＭＷＰＥ）；ポリオレフィンと他のポリマー、ゴムまたは無機増量剤との混合物；ポリアミド；ハロゲン化ポリマー；ポリビニリデンフルオライド（ＰＶＤＦ）；ポリテトラ−フルオロエチレン（ＰＴＦＥ）；フッ素化エチレン−プロピレンコポリマー（ＦＥＰ）；塩化ポリビニル（ＰＶＣ）；芳香族性ポリマー；ポリスチレン（ＰＳ）；ケトンポリマー；ポリエーテルエーテルケトン（ＰＥＥＫ）；メタクリレートポリマー；ポリメチルメタクリレート（ＰＭＭＡ）；ポリエステル；ポリエチレンテレフタラート（ＰＥＴ）；ポリウレタン；エポキシ樹脂；コポリマー；ＡＢＳおよびエチレンプロピレンジエン（ＥＰＤＭ）のコポリマー；およびそれらの混合物からなる群から選択されるポリマー物質を含む、請求項１〜４のいずれかに記載の物品。
【請求項６】
請求項１〜５のいずれかに記載の物品を含む医薬組成物であって、該医薬組成物が該物品に実質的に不溶であることを特徴とする、医薬組成物。
【請求項７】
非経腸または眼用製剤である、請求項６記載の医薬組成物。
【請求項８】
微生物による汚染からデバイス内に含有される医薬組成物を保護する請求項１〜５のいずれかに記載の物品を含む包装デバイス。
【請求項９】
微生物が、細菌、ウイルス、真菌、藻および原生動物からなる群より選択される、請求項８記載の包装デバイス。
【請求項１０】
デバイスが容器である、請求項８または９記載の包装デバイス。
【請求項１１】
請求項１〜５のいずれかに記載の物品を１個以上のビン、コンタクトレンズ、デバイスのコーティング、繊維、ペレット、ビーズ、フィルムまたは粒子に適用する工程を含む方法により、細菌、ウイルス、真菌、藻および原生動物からなる群より選択される１種以上の微生物に対して１個以上のビン、コンタクトレンズ、デバイスのコーティング、繊維、ペレット、ビーズ、フィルムまたは粒子を消毒するための組成物の製造に用いるための、請求項１〜５のいずれかに記載の物品。
【請求項１２】
該組成物が物品に実質的に不溶であることを特徴とする、消毒が該組成物と物品を接触させることを含む、請求項１１記載の物品。
【発明の詳細な説明】
【技術分野】
【０００１】
本発明は、典型的には抗菌効果を示す、新規物品であって、例えば担体、当該担体に結合しているスペーサーおよび当該スペーサーと直接または間接的に結合している１個以上の４級アンモニウム基を含む物品（article）に関する。
【発明の概要】
【０００２】
医薬組成物は、滅菌に関し、そして／または典型的には複数投与中、とりわけいわゆる多剤使用によって引き起こされる生物負荷による汚染に関し、一定の基準に適合しなければならない。この問題はこの分野において、保存剤を医薬組成物に加えることによって解決している。しかし、この保存剤のため、保存された医薬組成物は極めてしばしば耐容性不良となる。この問題は例えば、適切な手段で投与前にかかる保存剤を除去することによって解決することができる。
【０００３】
しかし、本発明によって驚くべきことに、抗菌効果を示し、医薬組成物に不溶である物品によって上記課題が、高い効果かつ簡単な方法で、例えば医薬組成物とかかる物品と接触させ、当該物品が１次包装のために使用される物品の一部または全体であり得ることによって解決されることを見出した。例えば、本発明の物品から成る１次包装デバイスは、それに含まれる医薬組成物を、微生物、例えば細菌、真菌等による汚染から保護する。調剤後には、医薬組成物は典型的には許容量以上の微生物を含まず、そして典型的には保存剤を実質的に含まない。
【０００４】
したがって、第１の局面において本発明は、担体、スペーサーおよび当該スペーサーと直接または間接的に結合している１個以上の異なる４級アンモニウム基を含む物品に関する。
【０００５】
本発明の物品は典型的には、医薬組成物、とりわけ水性医薬組成物に不溶である。したがって、医薬組成物を物品から、あるいはその逆に、単純な物理的操作、例えば濾過等によって、容易に分離することができる。
【０００６】
本発明の重要な局面において、物品は可能な限り多くの４級アンモニウム基を含み、当該４級アンモニウム基は好ましくは当該物品の表面上に存在する。
【０００７】
他の局面において本発明は、担体、少なくとも１個の結合基、所望により結合要素、１個以上の異なるスペーサー、そして当該イオン性ポリマーと直接または例えば結合要素を介して間接的に結合している１個以上の同一または異なる４級アンモニウム基を含む物品であって、４級アンモニウム基含有量が前記スペーサーの総量に基づいて０．０１−１０窒素％である、物品に関する。
【０００８】
典型的には、本発明の物品中に取り込まれている４級アンモニウム基の含有量は、例えば担体にグラフトによって結合しているマクロマーの総重量の０．０１−１０％窒素、好ましくは０．０５−５％、好ましくは０．１−３％である。
【０００９】
他の局面において本発明は、担体、所望により結合要素、結合基、スペーサーおよび４級アンモニウム基を含む物品であって、
担体が当該物品の開始部分を定義し、４級アンモニウム基が当該物品の末端部分を定義し、
スペーサー、結合基および所望による結合要素が前記担体と前記アンモニウム基の中間領域を定義し、そして担体、スペーサーおよび所望による結合要素が互いに結合基によって結合しており、そして
４級アンモニウム基が前記中間領域と、結合要素の炭素原子またはスペーサーの炭素原子を介して結合している、
物品に関する。
【００１０】
前段の態様において、４級アンモニウム基の量は、中間領域の総重量の０．０１−２５重量％窒素、好ましくは０．０５−１２％、好ましくは０．１−６％である。
【００１１】
上記のさらなる局面において、結合要素は−Ａ−から選択され
結合基はＸ１、Ｘ２およびＸ３から選択され、スペーサーはイオン性ポリマー、非イオン性ポリマーおよびそれらの混合物から選択され、４級アンモニウム基の総含有量は前記中間領域の総重量の０．０１−２５重量％窒素、好ましくは０．０５−１２％、好ましくは０．１−６％である。
【００１２】
他の局面において本発明は、担体およびそれと結合したマクロマーを含む物品
【化１】
0005399896.tif 000002
〔式中、前記マクロマーが式（Ｉ）
【化２】
0005399896.tif 000003
｛式中、−Ａ−は互いに独立して結合要素を意味し、結合要素はｍ＋１またはｏ＋１価を有しており、Ｘ１、Ｘ２およびＸ３は同一または異なって結合基であり、ＳＰはｎ＋１価を有するスペーサーであり、そして−Ｎ（Ｒ１Ｒ２Ｒ３）＋は正に荷電した４級アンモニウム基を意味し；
ｍ、ｎおよびｏは互いに独立して、１−１０、好ましくは１−７、より好ましくは１−４の整数を意味し、ｐは互いに独立して０または１であり、Ｙ−は負に荷電した無機または有機基を意味し、そして４級アンモニウム基含有量は当該マクロマーの総量に基づく０．１−１０重量％の窒素である｝
である〕。
【００１３】
本明細書において使用するとき、価なる用語は、結合要素またはスペーサーと結合しているブロック、ラジカル、基または原子の数を定義する。例えば、２価は２個のリガンドが結合しているスペーサーを意味する。２個のリガンドを有するスペーサーについて、同様の用語は、２価スペーサーなる用語である。
【００１４】
したがって、本発明はまた、上記定義の新規な式（Ｉ）のマクロマー、および限定されないがとりわけ、上記物品におけるその抗菌的使用に関する。
【００１５】
本発明のマクロマーは、グラフトプロセス、例えば担体の官能化した表面にグラフトさせるために使用することができるか、または前記マクロマーは不飽和コモノマーとコポリマー化して高含有量の４級アンモニウム基を有する新規なコポリマーを形成することができる。
【００１６】
新規ポリマー中に存在するコモノマーは、親水性または疎水性、あるいはそれらの混合物であり得る。好適なコモノマーはとりわけ、コンタクトレンズおよび生物医学的材料の製造に通常使用されるものである。
【００１７】
疎水性コモノマーは、典型的には水に不溶であり、そして１０％未満の水を吸収し得るホモポリマーを与えるモノマーを意味する。
【００１８】
同様に、親水性コモノマーは、典型的には水溶性であるか、または少なくとも１０％の水を吸収し得るホモポリマーを与えるモノマーを意味する。
【００１９】
好適な疎水性コモノマーは、限定されないが、Ｃ１−Ｃ１８アルキルおよびＣ３−Ｃ１８シクロアルキルアクリレートおよびメタクリレート、Ｃ３−Ｃ１８アルキルアクリルアミドおよび−メタクリルアミド、アクリロニトリル、メタクリロニトリル、ビニルＣ１−Ｃ１８アルカノエート、Ｃ２−Ｃ１８アルケン、Ｃ２−Ｃ１８ハロアルケン、スチレン、（低級アルキル）スチレン、低級アルキルビニルエーテル、Ｃ２−Ｃ１０ペルフルオロアルキルアクリレートおよびメタクリレート、および対応する部分的にフッ素化されたアクリレートおよびメタクリレート、Ｃ３−Ｃ１２ペルフルオロアルキルエチルチオカルボニルアミノエチルアクリレートおよびメタクリレート、アクリルオキシ−およびメタクリルオキシアルキルシロキサン、Ｎ−ビニルカルバゾール、マレイン酸、フマル酸、イタコン酸、メサコン酸などのＣ１−Ｃ１２アルキルエステルである。例えば、アクリロニトリル、３から５個の炭素原子を有するビニル的に不飽和なカルボン酸のＣ１−Ｃ４アルキルエステルまたは５個までの炭素原子を有するカルボン酸のビニルエステルが好ましい。
【００２０】
好適な疎水性コモノマーの例は、メチルアクリレート、エチルアクリレート、プロピルアクリレート、イソプロピルアクリレート、シクロヘキシルアクリレート、２−エチルヘキシルアクリレート、メチルメタクリレート、エチルメタクリレート、プロピルメタクリレート、ブチルアクリレート、ビニルアセテート、ビニルプロピオネート、ビニルブチレート、ビニルバレレート、スチレン、クロロプレン、塩化ビニル、塩化ビニリデン、アクリロニトリル、１−ブテン、ブタジエン、メタアクリロニトリル、ビニルトルエン、ビニルエチルエーテル、ペルフルオロヘキシルエチルチオカルボニルアミノエチルメタクリレート、イソボルニルメタクリレート、トリフルオロエチルメタクリレート、ヘキサフルオロイソプロピルメタクリレート、ヘキサフルオロブチルメタクリレート、トリストリメチルシリルオキシシリルプロピルメタクリレート（ＴＲＩＳ）、３−メタクリルオキシプロピルペンタメチルジシロキサンおよびビス（メタクリルオキシプロピル）テトラメチルジシロキサンである。
【００２１】
疎水性コモノマーの好ましい例は、メチルメタクリレート、ＴＲＩＳおよびアクリロニトリルである。
【００２２】
好適な親水性コモノマーは、限定されないが、ヒドロキシル置換低級アルキルアクリレートおよびメタクリレート、アクリルアミド、メタクリルアミド、（低級アルキル）アクリルアミドおよび−メタクリルアミド、エトキシルアクリレートおよびメタクリレート、ヒドロキシル置換（低級アルキル）アクリルアミドおよび−メタクリルアミド、ヒドロキシル置換低級アルキルビニルエーテル、ナトリウムビニルスルホネート、ナトリウムスチレンスルホネート、２−アクリルアミド−２−メチルプロパンスルホン酸、Ｎ−ビニルピロール、Ｎ−ビニル−２−ピロリドン、２−ビニルオキサゾリン、２−ビニル−４，４’−ジアルキルオキサゾリン−５−オン、２−および４−ビニルピリジン、合計３から５個の炭素原子を有するビニル的に不飽和なカルボン酸、アミノ（低級アルキル）−（ここで、「アミノ」なる用語は４級アンモニウムも含む）、モノ（低級アルキルアミノ）（低級アルキル）およびジ（低級アルキルアミノ）（低級アルキル）アクリレートおよびメタクリレート、アリルアルコールなどである。例えば、Ｎ−ビニル−２−ピロリドン、アクリルアミド、メタクリルアミド、ヒドロキシル置換低級アルキルアクリレートおよびメタクリレート、ヒドロキシ置換（低級アルキル）アクリルアミドおよび−メタクリルアミド、ならびに３から５個の炭素原子を有するビニル的に不飽和なカルボン酸が好ましい。
【００２３】
好適な親水性コモノマーの例は、ヒドロキシエチルメタクリレート（ＨＥＭＡ）、ヒドロキシエチルアクリレート、ヒドロキシプロピルアクリレート、トリメチルアンモニウム２−ヒドロキシプロピルメタクリレートヒドロクロライド（Ｂｌｅｍｅｒ／ＱＡ、例えばNippon Oilから）、ジメチルアミノエチルメタクリレート（ＤＭＡＥＭＡ）、ジメチルアミノエチルメタクリルアミド、アクリルアミド、メタクリルアミド、Ｎ，Ｎ−ジメチルアクリルアミド（ＤＭＡ）、アリルアルコール、ビニルピリジン、グリセロールメタクリレート、Ｎ−（１，１−ジメチル−３−オキソブチル）アクリルアミド、Ｎ−ビニル−２−ピロリドン（ＮＶＰ）、アクリル酸、メタクリル酸などである。
【００２４】
好ましい親水性コモノマーは、２−ヒドロキシエチルメタクリレート、ジメチルアミノエチルメタクリレート、トリメチルアンモニウム２−ヒドロキシプロピルメタクリレートヒドロクロライド、Ｎ，Ｎ−ジメチルアクリルアミドおよびＮ−ビニル−２−ピロリドンである。
【００２５】
新規なポリマーは自体公知の方法で、対応するモノマーから（モノマーなる用語は、コモノマーおよび式（Ｉ）のマクロマーも含む）当業者に既知の重合反応によって合成される。通常、上記モノマーの混合物を遊離ラジカル形成剤を加えて温める。かかる遊離ラジカル形成剤の例は、アゾジイソブチロニトリル（ＡＩＢＮ）、カリウムペルオキソジルスフェート、ジベンゾイルペルオキシド、過酸化水素および過炭酸ナトリウムである。例えば前記化合物を温めるとき、ホモリシスとフリーラジカルを形成し、例えば重合が開始され得る。
【００２６】
重合反応はとりわけ好ましくは、光開始剤を用いて行うことができる。この場合、光重合なる用語を用いる。光重合において、遊離ラジカル重合および／または光を用いる架橋を開始させることができる光開始剤を加えることが適当である。その例は、当業者に常套であり；好適な光開始剤はとりわけ、ベンゾインメチルエーテル、１−ヒドロキシシクロヘキシルフェニルケトン、DarocurおよびIrgacur生成物、好ましくはDarocur1173／およびIrgacur2959/である。例えばマクロマーに取り込むことができるか、または特定のコモノマーとして用いることができる反応性光開始剤も好適である。その例は、ＥＰ０６３２３２９に記載されている。光重合を、化学線、例えば光、とりわけ好適な波長を有するＵＶ光によって開始することができる。スペクトル要求を、所望により、好適な光増感剤を加えることによって適当に調節することができる。
【００２７】
重合を溶媒の存在下、またはなしで行うことができる。好適な溶媒は原則として、使用するモノマーを溶解する全ての溶媒、例えば水、アルコール、例えば低級アルカノール、例えばエタノールもしくはメタノール、さらにまたカルボキサミド、例えばジメチルホルムアミド、双極性非プロトン性溶媒、例えばジメチルスルホキシドもしくはメチルエチルケトン、ケトン、例えばアセトンもしくはシクロヘキサノン、炭化水素、例えばトルエン、エーテル、例えばＴＨＦ、ジメトキシエタンもしくはジオキサン、ハロゲン化炭化水素、例えばトリクロロエタン、および好適な溶媒の混合物、例えば水とアルコールの混合物、例えば水／エタノールもしくは水／メタノール混合物である。
【００２８】
ポリマーネットワークを、所望により、架橋剤、例えばポリ不飽和コモノマーを加えて強化することができる。この場合、架橋ポリマーなる用語を好ましくは用いる。
【００２９】
したがって本発明はさらにまた、式（Ｉ）のマクロマーと、所望により少なくとも１個のビニルコモノマーと、および少なくとも１個のポリ不飽和コモノマーとの重合生成物を含む架橋ポリマーに関する。
【００３０】
典型的なポリ不飽和コモノマーの例は、アリル（メタ）アクリレート、低級アルキレングリコールジ（メタ）アクリレート、ポリ（低級アルキレン）グリコールジ（メタ）アクリレート、低級アルキレンジ（メタ）アクリレート、ジビニルエーテル、ジビニルスルホン、ジ−およびトリビニルベンゼン、トリメチロールプロパントリ（メタ）アクリレート、ペンタエリスリトールテトラ（メタ）アクリレート、ビスフェノールＡ  ジ（メタ）アクリレート、メチレンビス（メタ）アクリルアミド、トリアリルフタレートおよびジアリルフタレートである。
【００３１】
使用するポリ不飽和コモノマーの量は、総ポリマーに基づく重量比で表現され、典型的には２０から０．０５％、とりわけ１０から０．１％、好ましくは２から０．１％である。
【００３２】
したがって、他の態様はまた、ポリマーの総重量に基づく重量パーセントにおいて下記成分の重合生成物を含むコポリマーに関する：
（１）式（Ｉ）に記載のマクロマー  ４５−６５％
（２）疎水性モノマー  １５−３０％、および
（３）親水性モノマー  １０−３５％、および
（４）所望によりポリ不飽和コモノマー  ０．１−１０％。
【００３３】
担体：
本明細書において使用するとき、担体は典型的には、ポリマー性物質、例えばホモポリマー、コポリマー、天然および合成ゴムならびにそれらの混合物、ならびに他の物質、例えば無機増量剤とのアロイ、ならびにマトリックス複合材料を意味する。かかるポリマー性物質を、物質それ自体として、またはポリマー、金属、セラミックスもしくはあらゆるタイプの基質物質の有機コーティングのようなあらゆる物質を含む多相ラミネートサンドイッチの積層または最上部分として用いることができる。
【００３４】
表面修飾に好適なポリマー性材料の例には：ポリオレフィン、例えば低密度ポリエチレン（ＬＤＰＥ）、ポリプロピレン（ＰＰ）、高密度ポリエチレン（ＨＤＰＥ）、超高分子量ポリエチレン（ＵＨＭＷＰＥ）；ポリオレフィンと他のポリマー、またはゴムまたは無機増量剤との混合物；グラフトポリオレフィン、例えばＰＰまたはＰＥ（これは官能化によって親水性コモノマー、例えばビニルアルコールおよび共反応物質、例えばジイソシアネートとグラフトされる）、ポリエーテル、例えばポリオキシメチレン（アセタール）、ポリアミド、例えばポリ（ヘキサメチレンアジポアミド）（ナイロン６６）；ハロゲン化ポリマー、例えばポリビニリデンフルオライド（ＰＶＤＦ）、ポリテトラ−フルオロエチレン（ＰＴＦＥ）、フッ素化エチレン−プロピレンコポリマー（ＦＥＰ）、および塩化ポリビニル（ＰＶＣ）；芳香族性ポリマー、例えばポリスチレン（ＰＳ）；ケトンポリマー、例えばポリエーテルエーテルケトン（ＰＥＥＫ）；メタクリレートポリマー、例えばポリメチルメタクリレート（ＰＭＭＡ）；ポリエステル、例えばポリエチレンテレフタラート（ＰＥＴ）；ポリウレタン；エポキシ樹脂；およびＡＢＳおよびエチレンプロピレンジエン（ＥＰＤＭ）のようなコポリマーが含まれる。天然または合成ゴムは、本発明において、純粋なゴム、ゴム混合物、またはゴムとポリマーのアロイを意味する。ゴムは純粋であるか、加硫処理または架橋形成されていてもよく、加硫ゴムが好ましい。本発明に使用する好適なゴムおよびゴムベースの物質には、限定されないが、天然ゴム、エチレン−プロピレンジエンゴム、合成ｃｉｓ−ポリイソプレン、ブチルゴム、ニトリルゴム、１，３−ブタジエンと他のモノマーのコポリマー、例えばスチレン、アクリロニトリル、イソブチレンもしくはメチルメタクリレート、およびエチレン−プロピレン−ジエンターポリマーが含まれる。「加硫ゴム」なる用語は、本明細書において使用するとき、加硫ゴム、および増量剤、添加剤などと混合した加硫ゴムを含む。増量剤および添加剤の例には、カーボンブラック、シリカ、ファイバー、油および酸化亜鉛が含まれる。
【００３５】
好ましい担体は、ポリオレフィン、グラフトポリオレフィン、ポリエーテル、ポリアミド、ポリスチレン、メタクリレートポリマーおよびそれらの混合物である。ポリエチレン、ポリプロピレン、グラフトポリエチレン、グラフトポリプロピレン、およびそれらの混合物がとりわけ好ましい。
【００３６】
結合基Ｘ１、Ｘ２、Ｘ３
Ｘ１、Ｘ２およびＸ３は同一または異なっており、下記群から選択される２価基を意味する：
−Ｏ−、−Ｓ−、−ＣＯ−、−ＣＯＯ−、−ＯＣＯ−、−ＮＨＣＯ−、−ＣＯＮＨ−、−ＮＨＣＯＯ−、−ＯＣＯＮＨ−または結合。
好ましくはＸ１は−Ｏ−、−Ｓ−、−ＣＯ−、−ＮＨＣＯ−、−ＣＯＮＨ−、−ＮＨＣＯＯ−または−ＯＣＯＮＨ−、より好ましくは−Ｏ−、−Ｓ−、−ＮＨＣＯ−、−ＮＨＣＯＯ−または−ＯＣＯＮＨ−である。
【００３７】
結合要素−Ａ−：
結合要素は、存在していてもしていなくてもよく、アルキレン、アルキレン−アリーレン、アリーレン−アルキレン、アリーレン、またはアルキレン−アリーレン−アルキレンを意味し、５０個までの炭素原子を有する。
【００３８】
アルキレンＡは環状、直鎖または分枝鎖状、またはそれらの組合せであり得る。
結合要素Ａは少なくとも２価であるが、典型的には多価であり、例えばＡは３、４、５、６、７、８、９、１０、１１、１２、または５０価までを有し得るか、またはマクロマー（Ｉ）の場合、Ａの価数は２−１０である。
【００３９】
アリーレンは、非置換であるかまたは低級アルキルもしくは低級アルコキシで置換されたフェニレンまたはナフチレン、とりわけ１，３−フェニレン、１，３，４−トリ置換フェニルまたはメチル−１，４−フェニレン；または１，２，５−トリ置換ナフチルまたは１，２，７，８−テトラ置換ナフチルである。
【００４０】
アルキレンアリーレンおよびアリーレンアルキレンは５０個までの炭素原子を有し、少なくとも２価であり、アルキレンアリーレンおよびアリーレンアルキレンの価数は２−１０である。例は、所望により１から３個のメチレン基で置換されたベンジレンまたはベンジレンである。
【００４１】
かかる結合要素は、典型的には、２、３または４個のイソシアネート基を担持する分子をポリマー、例えばポリビニルアルコールと、および／またはヒドロキシ基を担持する官能化担体と反応させることによって得ることができる。かかる反応によってウレタン結合要素、すなわちＮＨＣＯＯ−、または−ＯＣＯＮＨ−結合担体または結合イソシアネート分子を提供する。したがって、好ましい局面において、結合要素は、イソホロンジイソシアネート（ＩＰＤＩ）、トルイレン−２，４−ジイソシアネート（ＴＤＩ）、４，４’−メチレンビス（シクロヘキシルイソシアネート）、１，６−ジイソシアネート−２，２，４−トリメチル−ｎ−ヘキサン（ＴＭＤＩ）、メチレンビス（フェニルイソシアネート）、メチレンビス（シクロヘキシル−４−イソシアネート）およびヘキサメチレンジイソシアネート（ＨＭＤＩ）の群から選択され得るジイソシアネートに由来する。結合要素はまた、トリイソシアネートから選択され、トリイソシアネートの例は式（Ｔ１）、（Ｔ２）または（Ｔ３）
【化３】
0005399896.tif 000004
（式中、各Ａ’は互いに独立して−（ＣＨ２）６−ＮＣＯまたは
【化４】
0005399896.tif 000005
である）
の化合物である。これらの化合物はとりわけ、Ｄｅｓｍｏｄｕｒ（登録商標）Ｌ、Ｄｅｓｍｏｄｕｒ（登録商標）ＮまたはＤｅｓｍｏｄｕｒ（登録商標）Ｎ−３０００の商品名で商業的に入手可能な既知のトリイソシアネートであり、トリイソシアネートのＭｏｎｄｕｒ（登録商標）ＣＢｅｘａｍｐｌｅｓは、式（Ｔ１）、（Ｔ２）または（Ｔ３）
【化５】
0005399896.tif 000006
（式中、各Ｄは互いに独立して−（ＣＨ２）６−ＮＣＯまたは
【化６】
0005399896.tif 000007
の化合物である。これらの化合物はとりわけ、とりわけ、Ｄｅｓｍｏｄｕｒ（登録商標）Ｌ、Ｄｅｓｍｏｄｕｒ（登録商標）ＮまたはＤｅｓｍｏｄｕｒ（登録商標）Ｎ−３０００、およびＭｏｎｄｕｒ（登録商標）ＣＢの商品名で商業的に入手可能な既知のトリイソシアネートである。
【００４２】
スペーサー：
本明細書において使用するとき、スペーサーはイオン性ポリマー、非イオン性ポリマーまたはそれらの混合物から選択され得る。
【００４３】
イオン性ポリマーはカチオン性またはアニオン性であり得る。好適なアニオン性ポリマーは、例えば合成ポリマー、バイオポリマーまたはカルボキシ、スルホ、スルフェート、ホスホノもしくはホスフェート基を含む修飾バイオポリマー、またはそれらの混合物、またはそれらの塩、例えば生物医学的に許容される塩、およびとりわけ眼に許容される塩である。
【００４４】
合成アニオン性ポリマーの例は：線形ポリアクリル酸（ＰＡＡ）、分岐ポリアクリル酸、例えばGoodrich Corp.のＣａｒｂｏｐｈｉｌ（登録商標）もしくはＣａｒｂｏｐｏｌ（登録商標）タイプ、ポリメタクリル酸（ＰＭＡ）、ポリアクリル酸もしくはポリメタクリル酸コポリマー、例えばアクリル酸もしくはメタクリル酸のコポリマー、およびさらなるビニルモノマー、例えばアクリルアミド、Ｎ，Ｎ−ジメチルアクリルアミドまたはＮ−ビニルピロリドン、マレイン酸もしくはフマル酸コポリマー、ポリ（スチレンスルホン酸）（ＰＳＳ）、ポリアミド酸、例えばジアミンのカルボキシ末端ポリマーおよびジ−もしくはポリカルボン酸、例えばカルボキシ末端Ｓｔａｒｂｕｒｓｔ（商標）ＰＡＭＡＭデンドリマー（Aldrich）、ポリ（２−アクリルアミド−２−メチルプロパンスルホン酸）（ポリ−（ＡＭＰＳ））、またはアルキレンポリホスフェート、アルキレンポリホスフェート、炭水化物ポリホスフェートまたは炭水化物ポリホスホネート、例えばテイコ酸である。
【００４５】
アニオン性バイオポリマーまたは修飾バイオポリマーの例は：ヒアルロン酸、グリコサミノグリカン、例えばヘパリンもしくはコンドロイチンスルフェート、フコイダン、ポリアスパラギン酸、ポリグルタミン酸、カルボキシメチルセルロース、カルボキシメチルデキストラン、アルギネート、ペクチン、ゲラン、カルボキシアルキルキチン、カルボキシメチルキトサン、硫酸ポリサッカリドである。
【００４６】
好ましいアニオン性ポリマーは、線形もしくは分岐ポリアクリル酸またはアクリル酸コポリマーである。より好ましいアニオン性ポリマーは、線形もしくは分岐ポリアクリル酸である。この文脈において分岐ポリアクリル酸は、アクリル酸を適量（少量）のジ−もしくはポリビニル化合物の存在下で重合して得られるポリアクリル酸を意味すると理解される。
【００４７】
好適なカチオン性ポリマーは、主鎖または置換基として、例えば合成ポリマー、バイオポリマーまたは１級、２級もしくは３級アミノ基を含む修飾バイオポリマーまたはその塩、好ましくは眼に許容される塩、例えばヒドロハロゲニド、例えば塩酸塩である。１級もしくは２級アミノ基を含むカチオン性ポリマーまたはその塩が好ましい。
【００４８】
合成カチオン性ポリマーの例は：
（ｉ）所望により修飾単位を含む、ポリアリルアミン（ＰＡＨ）ホモ−もしくはコポリマー；
（ｉｉ）ポリエチレンイミン（ＰＥＩ）；
（ｉｉｉ）所望により修飾単位を含むポリビニルアミンホモ−もしくはコポリマー；
（ｉｖ）ポリ（ビニルベンジル−トリ−Ｃ１−Ｃ４−アルキルアンモニウム塩）、例えばポリ（ビニルベンジル−トリ−メチル塩化アンモニウム）；
（ｖ）脂肪族もしくはアリール脂肪族（alaliphatic）ジハライドと、脂肪族Ｎ，Ｎ，Ｎ’，Ｎ’−テトラ−Ｃ１−Ｃ４−アルキル−アルキレンジアミンのポリマー、例えば（ａ）プロピレン−１，３−ジクロライドもしくは−ジブロマイド、もしくはｐ−キシリレンジクロライドもしくはジブロマイドと、（ｂ）Ｎ，Ｎ，Ｎ’，Ｎ’−テトラメチル−１，４−テトラメチレンジアミンのポリマー；
（ｖｉ）ポリ（ビニルピリジン）またはポリ（ビニルピリジニウム塩）ホモ−もしくはコポリマー；
（ｖｉｉ）式
【化７】
0005399896.tif 000008
〔式中、Ｒ２およびＲ２’は各々独立して、Ｃ１−Ｃ４−アルキル、とりわけメチルであり、Ａｎ−は例えば、ハライドアニオン、例えば塩化アニオンである〕
の単位を含むポリ（Ｎ，Ｎ−ジアリル−Ｎ，Ｎ−ジ−Ｃ１−Ｃ４−アルキル−アンモニウムハライド）；
（ｖｉｉｉ）４級ジ−Ｃ１−Ｃ４−アルキル−アミノエチルアクリレートもしくはメタクリレートのホモ−もしくはコポリマー、例えばポリ（２−ヒドロキシ−３−メタアクリロイルプロピルトリ−Ｃ１−Ｃ２−アルキルアンモニウム塩）ホモポリマー、例えばポリ（２−ヒドロキシ−３−メタアクリロイルプロピルトリ−メチル塩化アンモニウム）、または４級ポリ（２−ジメチルアミノエチルメタクリレートもしくは４級ポリ（ビニルピロリドン−コ−２−ジメチルアミノエチルメタクリレート）；
（ｉｘ）ＥＰ−Ａ−４５６，４６７に記載のＰＯＬＹＱＵＡＤ（登録商標）；または
（ｘ）ポリアミノアミド（ＰＡＭＡＭ）、例えば線形ＰＡＭＡＭまたはＰＡＭＡＭデンドリマー、例えばアミノ末端Ｓｔａｒｂｕｓｔ（商標）ＰＡＭＡＭデンドリマー（Aldrich）である。
【００４９】
上記ポリマーは各々の場合において、遊離アミン、その好適な塩、例えば生物医学的に許容される塩、またはとりわけ眼に許容される塩、ならびに４級化形態を、特に記載が無い限り、含む。
【００５０】
所望により上記（ｉ）、（ｉｉｉ）、（ｖｉ）または（ｖｉｉｉ）のポリマーに取り込まれる好適なコモノマーは、例えばアクリルアミド、メタクリルアミド、Ｎ，Ｎ−ジメチルアクリルアミド、Ｎ−ビニルピロリドン等である。
【００５１】
カチオン性バイオポリマーまたは修飾バイオポリマーの例は：塩基性ペプチド、タンパク質または糖タンパク質、例えばポリ−ε−リシン、アルブミンまたはコラーゲン、アミノアルキル化ポリサッカリド、例えばキトサン、アミノデキストランである。
【００５２】
好ましいカチオン性ポリマーは、ポリアリルアミンホモポリマー；上記式（１）の修飾単位を含むポリアリルアミン；ポリビニルアミンホモ−もしくは−コポリマー、またはポリエチレンイミンホモポリマー、とりわけポリアリルアミンもしくはポリエチレンイミンホモポリマーまたはポリ（ビニルアミン−コ−アクリルアミド）コポリマーである。
【００５３】
使用するイオン性ポリマーの分子量は、コーティング厚などのような所望の特徴に依存して広い範囲で変化し得る。一般に、約５０００から約５００００００、好ましくは１００００から１００００００、より好ましくは１５０００から５０００００、さらにより好ましくは２００００から２０００００、そしてとりわけ４００００から１５００００の平均分子量がアニオン性およびカチオン性ポリマーの両方に有用である。
【００５４】
非イオン性ポリマーは、脂肪族炭化水素、ポリオレフィン、例えば低密度ポリエチレン（ＬＤＰＥ）、ポリプロピレン（ＰＰ）、高密度ポリエチレン（ＨＤＰＥ）、超高分子量ポリエチレン（ＵＨＭＷＰＥ）；ポリエーテル、例えばポリオキシメチレン（アセタール）、ポリアミド、例えばポリ（ヘキサメチレンアジポアミド）（ナイロン６６）；ハロゲン化ポリマー、例えばポリビニリデンフルオライド（ＰＶＤＦ）、ポリテトラ−フルオロエチレン（ＰＴＦＥ）、フッ素化エチレン−プロピレンコポリマー（ＦＥＰ）、および塩化ポリビニル（ＰＶＣ）；ポリビニルアルコール（ＰＶＡ）のようなヒドロキシル化ポリマー、シクロデキストリン（ＣＤ）のようなポリサッカリド、芳香族性ポリマー、例えばポリスチレン（ＰＳ）；ケトンポリマー、例えばポリエーテルエーテルケトン（ＰＥＥＫ）；メタクリレートポリマー、例えばポリメチルメタクリレート（ＰＭＭＡ）；ポリエステル、例えばポリエチレンテレフタラート（ＰＥＴ）；ポリウレタン；エポキシ樹脂；およびＡＢＳおよびエチレンプロピレンジエン（ＥＰＤＭ）のようなコポリマーから選択され得る。
スペーサーは、イオン性または非イオン性にかかわらず、１個以上の架橋基、例えばジ−もしくはトリ−イソシアネートと架橋し得る。
【００５５】
具体的なポリマーには、約６０００ダルトンまでの分子量を有するポリ（オキシエチレン）ジアミンのシリーズが含まれ、これはＪｅｆｆａｍｉｎｅ（登録商標）（Texaco Chemical Co., Bellaire、TX）の商品名で商業的に入手可能である。Ｊｅｆｆａｍｉｎｅ（登録商標）ポリ（オキシエチレン）ジアミン樹脂は、ポリプロピレンオキシド−キャップを有するポリエチレングリコールから構造的に誘導された脂肪族１級ジアミンである。これらの製品は、高い総および１級アミン含有量によって特徴付けられる。望ましい特徴を有する他の対称ジアミンを使用することができる。いくつかの適用について、およそ同一の一般構造を有する対称ジカルボン酸官能化ポリマーを使用することができる。
【００５６】
他の好ましいスペーサーには、約６０００ダルトンまでの分子量を有するポリ（オキシエチレン）ジオール、または約６０００ダルトンまでの分子量を有するポリ（オキシエチレン−オキシプロピレン）ジオール、または約６０００ダルトンまでの分子量を有するＰＶＡおよびそれらの混合物が含まれる。
【００５７】
典型的には、スペーサーは担体の総重量の約０．１−４０重量％、好ましくは約０．５から約２０％、より好ましくは約１から約１５％、より好ましくは担体の総重量の５から約１２％の量で存在する。好ましくは、各スペーサー基は平均して４個までの４級アンモニウム基を含む。
【００５８】
トリアルキルアンモニウム基
新規な本発明のポリマーは、トリアルキルアンモニウム基を含み、ここで３個のアルキル基が互いに同一または異なっており、式（Ｉ）の置換基が：
Ｒ１がアルキル、好ましくは低級アルキルであり；
Ｒ２がアルキル、好ましくは低級アルキルであり；そして
Ｒ３がアルキル、好ましくは２５個まで、より好ましくは２０個までの炭素原子を有するアルキルである
を意味する。
【００５９】
本明細書において使用するとき、アルキルは直鎖または分枝鎖であり、３０個まで、より好ましくは２５個までの炭素原子、とりわけ２０個までの炭素原子、とりわけ１５個までの炭素原子を含む。アルキルの例は、メチル、エチル、プロピル、イソ−プロピル、ブチル、ｓｅｃ−ブチル、ｔｅｒｔ−ブチル、ペンチル、ヘキシル、ヘプチル、オクチル、ノニル、デシル、ウンデシル、ドデシルなどである。好ましくは少なくとも１個のアルキルは、他のアルキル基よりも多くの炭素原子を含み、好ましくは１０−２０個の炭素原子、好ましくは１１−２０個、好ましくは１１−１８個、好ましくは１２−１６個の炭素原子を含む。
本明細書において使用するとき、低級アルキルは７個までの、好ましくは４個までの炭素原子を有し、そしてとりわけ、メチル、エチル、プロピル、イソ−プロピル、ｎ−ブチル、イソ−ブチル、ｔｅｒｔ−ブチルおよびｓｅｃ−ブチル、とりわけメチルを意味する。
【００６０】
好ましい局面において、２個のアルキルは低級アルキルを意味し、１個のアルキルが３０個までの炭素原子、好ましくは２０個までの炭素原子を有するアルキルである。
【００６１】
また好ましくは、２個のアルキル基は互いに独立してメチル、エチル、プロピルまたはブチルであり、好ましくは互いに独立してメチル、エチルまたはプロピル、より好ましくは互いに独立してメチルまたはエチルである。
互いに独立してメチル、エチル、プロピル、ブチル、ペンチル、ヘキシル、ヘプチル、オクチル、ノニル、デシル、ウンデシルおよび／またはドデシルを意味するアルキル基が極めて好ましく、とりわけ２個のアルキルがメチルであり、１個がドデシルである。
【００６２】
他の好ましい局面において、４級アンモニウム基は本発明の実施例のいずれかである。
【００６３】
典型的には、ポリマー中の４級アンモニウム基の総数に基づく窒素含有量がポリマーの総重量の０．０１−１０％、好ましくは０．０５−５％、好ましくは０．１−３％である。
そうでないと断らない限り、窒素含有量は４級アンモニウム基の総数に基づき、そして担体が微少量から多量に変化し得るため、担体を含まない最終物品に基づく。
【００６４】
残基Ｙ−
残基Ｙ−は典型的には、あらゆる常套の無機または有機、１または複数回負に荷電した基であり、当該負に荷電した基は少なくとも１個の原子を含む。
かかる残基Ｙ−は例えば、有機または無機酸から少なくとも１個のプロトンを除去することによって形成される。
好適な無機酸は、例えばハロゲン酸、例えば塩酸、臭化水素酸、硫酸、またはリン酸である。
【００６５】
好適な有機酸は、例えばカルボン酸、ホスホン酸、スルホン酸もしくはスルファミン酸、例えば酢酸、プロピオン酸、オクタン酸、デカン酸、ドデカン酸、グリコール酸、乳酸、２−ヒドロキシ酪酸、グルコン酸、グルコースモノカルボン酸、フマル酸、コハク酸、アジピン酸、ピメリン酸、スベリン酸、アゼライン酸、リンゴ酸、酒石酸、クエン酸、グルカル酸、ガラクタル酸、アミノ酸、例えばグルタミン酸、アスパラギン酸、Ｎ−メチルグリシン、アセチルアミノ酢酸、Ｎ−アセチルアスパラギン酸もしくはＮ−アセチルシステイン、ピルビン酸、アセト酢酸、ホスホセリン、２−もしくは３−グリセロリン酸、グルコース−６−リン酸、グルコース−１−リン酸、フルクトース−１，６−ビス−リン酸、マレイン酸、ヒドロキシマレイン酸、メチルマレイン酸、シクロヘキサンカルボン酸、アダマンタンカルボン酸、安息香酸、サリチル酸、１−もしくは３−ヒドロキシナフチル−２−カルボン酸、３，４，５−トリメトキシ安息香酸、２−フェノキシ安息香酸、２−アセトキシ安息香酸、４−アミノサリチル酸、フタル酸、フェニル酢酸、マンデル酸、桂皮酸、グルクロン酸、ガラクツロン酸、メタン−もしくはエタン−スルホン酸、２−ヒドロキシエタンスルホン酸、エタン−１，２−ジスルホン酸、ベンゼンスルホン酸、２−ナフタレンスルホン酸、１，５−ナフタレン−ジスルホン酸、２−、３−もしくは４−メチルベンゼンスルホン酸、メチル硫酸、エチル硫酸、ドデシル硫酸、Ｎ−シクロヘキシルスルファミン酸、Ｎ−メチル−、Ｎ−エチル−もしくはＮ−プロピル−スルファミン酸、または他の有機プロトン酸、例えばアスコルビン酸である。
好ましくは負に荷電した基は無機酸、好ましくは塩酸、臭化水素酸、硫酸またはリン酸に由来する。
【発明を実施するための形態】
【００６６】
好ましい態様／先行技術限定：
ＵＳ  ５，１０４，６４９は、ポリマー表面にスルホンアミド基を介してグラフトしている生物学的に活性な４級アンモニウム基をさらに含むポリエチレンポリマーを開示する。
好ましい局面において、本発明の物品は、とりわけ基Ｘ１および／またはＸ２のいずれかによって表され得る−ＳＯ２−または−ＳＯ２ＮＨ−基を含まない。
【００６７】
ＵＳ  ５，６８３，７０９は、塩化ベンザルコニウム官能基を含む不溶性ポリマーを製造するための架橋クロロメチル化ポリスチレンとジメチルおよび高級アルキル基を有する３級アミン、例えばＮ，Ｎ−ジメチルドデシルアミンの反応を開示する。本発明の物品は、多少ポリスチレン（当該ポリスチレンは例えばＵＳ  ５，６８３，７０９に記載のとおり担体を意味する）と直接結合している４級アンモニウム基を含まない。
【００６８】
しかし、かかる先行技術のポリマーを本発明の物品と共に使用すること、すなわち物理的混合物、顆粒など、または共押出生成物などの使用が可能である。驚くべきことに、前記既知のポリマーと本発明の物品の組合せが典型的には改善された効果を有することを見出した。
【００６９】
化合物の製造方法：
本発明の物品は、様々な方法によって得ることができ、後記段落に記載の方法によって製造することができる：
エチレンオキシドまたはエピクロロヒドリンを表面が適当な官能基、例えばヒドロキシル基を担持する担体と直接重合させることができる。かかる反応を開始剤、例えば照射誘導性重合の開始剤によって開始させることができる。かかる開始剤は例えば、光イニシエーター部分と典型的には基質の官能基、とりわけ−ＯＨ、−ＳＨ、−ＮＨ２、エポキシ、カルボキシ無水物、アルキルアミノ、−ＣＯＯＨまたはイソシアネート基と共反応性である官能基を有する機能的光開始剤である。光開始部分は、異なるタイプに、例えばチオキサントロンタイプおよび好ましくはベンゾインタイプに属し得る。担体表面と共反応性である好適な官能基は、例えばカルボキシ、ヒドロキシ、エポキシまたはイソシアネート基である。
【００７０】
かかる重合は、例えばポリオキシエチレン基を担体表面に結合させ、そして前記ポリオキシエチレン基のサイズは適切な反応条件、例えば溶媒、温度、濃度、圧力、開始剤などによって制御することができ、当業者に既知である。
【００７１】
エピクロロヒドリンと担体表面の重合によって、典型的にはクロライド基を含む中間体が製造される。かかるクロライドは３級アミンと反応し得て、これによって典型的には、４級アンモニウム化合物が、例えば式（Ｉ）に例示のとおり、製造される。
【００７２】
反応配列、基質および本明細書に具体的に記載の試薬の修飾を、当業者は容易に理解し、したがってかかる具体的な反応および具体的な例は如何なる方法においても限定を構成するべきでない。
【００７３】
あるいは、適当に官能化されたスペーサー分子は、担体の表面官能基と、当業者に既知の標準的な化学反応によって共有結合することができる。典型的には、表面の官能基は好ましくは、スペーサー分子に含まれる官能基と共反応性であるべきである。
【００７４】
さらなる方法：
重合開始剤は、典型的には、例えばエチレン性不飽和化合物のラジカル重合を開始させるものであり得る、担体の表面に結合し得る。ラジカル重合は熱、化学または照射によって誘導され得る。
【００７５】
好適な熱重合開始剤は、当業者に既知であり、例えばペルオキシド、過酸化水素、アゾ−ビス（アルキル−もしくはシクロアルキルニトリル）、ペルスフフェート、ペルカルボネートまたはその混合物である。例えばベンゾイルペルオキシド、ｔｅｒｔ．−ブチルペルオキシド、ジ−ｔｅｒｔ．−ブチル−ジペルオキシフタレート、ｔｅｒｔ．−ブチルヒドロペルオキシド、アゾ−ビス（イソブチロニトリル）、１，１’−アゾ−ビス（１−シクロヘキサンカルボニトリル）、２，２’−アゾ−ビス（２，４−ジメチルバレロニトリル）等である。熱開始剤は、担体表面と、自体公知の方法で、例えばＥＰ−Ａ−０３７８５１１に記載のとおり、結合させることができる。
【００７６】
照射誘導性重合の開始剤は、とりわけ光イニシエーター部分と基質（担体）の官能基、とりわけ−ＯＨ、−ＳＨ、−ＮＨ２、エポキシ、カルボキシ無水物、アルキルアミノ、−ＣＯＯＨまたはイソシアネート基と共反応性である官能基を有する機能的光開始剤である。光イニシエーター部分は、異なるタイプに、例えばチオキサントロンタイプおよび好ましくはベンゾインタイプに属し得る。担体表面と共反応性である好適な官能基は、例えばカルボキシ、ヒドロキシ、エポキシまたはイソシアネート基である。
【００７７】
様々な光開始剤が当業者に既知であり、そして例えばＵＳ特許第５，５２７，９２５号、ＰＣＴ出願ＷＯ  ９６／２０９１９、またはＥＰ−Ａ−０２８１９４１に記載されている。
【００７８】
共反応性分子／ポリマーを用いたさらなる方法
官能化担体を、ジ−もしくはトリ−イソシアネートと、および適当に官能化された、例えばヒドロキシおよび／またはアミノ基（イオン性ポリマーを担体と結合させる共有結合を提供する）を担持するイオン性ポリマーと、容易に反応させることができる。ヒドロキシル基で官能化された担体を、例えばジイソシアネートと、およびポリオール、例えばポリビニルアルコール（ＰＶＡ）またはポリサッカライドなどと反応させて、担体をコーティングする共有結合架橋ポリマーを得る。前記コーティング担体の残りの官能基を、３級アミンと共反応性である基に変換し、この反応は典型的には所望の最終生成物をもたらす。
【００７９】
担体の表面官能化：
好適な表面反応性基は典型的にはカルボキシル基、ヒドロキシル基、無水物基、ケトン基、エステル基およびエポキシ基から選択され、これはバルク修飾およびこれらの官能基を含むポリマーと混合することによって導入することができる。
例示のみであるが、バルク修飾はバルクグラフト化、またはポリマーと不飽和基を含むモノマー、例えばグリシジル（メタ）アクリレート、マレイン酸無水物、マレイン酸、（メタ）アクリレートエステルの反応的押出を含み得る。好ましいポリマーは、マレイン酸無水物またはマレイン酸とグラフトしたポリオレフィン、およびグリシジル（メタ）アクリレート、例えばポリプロピレン−グラフト−マレイン酸無水物、ポリ（エチレン−コ−グリシジルメタクリレート）の製品である。典型的なポリマー混合物には、マレイン酸ポリオレフィン、グリシジル（メタ）アクリレートのホモポリマーまたはコポリマー、またはマレイン酸無水物と混合したポリマー、例えばポリ（エチレン−アルト−マレイン酸）無水物、ポリ（イソブチル−アルト−マレイン酸無水物）、ポリ（エチレン−コ−ビニルアセテート）−グラフト−マレイン酸無水物の製品が含まれる。
【００８０】
別の担体表面官能化：
ポリマー表面の少なくとも一部を修飾して表面官能基を製造する多くの好適な方法が知られている。最も一般的な処理はポリマー表面の酸化であるが、他の表面修飾方法、例えば３酸化硫黄ガスによるスルホン化またはハロゲン化によって、例えばポリアミノ化合物のグラフトに好適な表面官能化を導くことができる。本発明において使用することができる表面酸化技術には、例えばコロナ放電、火炎処理、大気プラズマ、非蒸着プラズマ処理、化学的酸化、ＵＶ照射および／または酸素雰囲気、例えば：空気、酸素（Ｏ２）、オゾン（Ｏ３）、二酸化炭素（ＣＯ２）、ヘリウム（Ｈｅ）、アルゴン（Ａｒ）および／またはこれらの気体の混合物の存在下でのエキシマーレーザー処理が含まれる。しかし本発明において、放電、例えばコロナ放電または大気プラズマ、火炎処理、クロム酸処理、ハロゲン化またはそれらの組合せの技術が好ましい。
【００８１】
好適なコロナ放電エネルギーは０．１−５０００ｍＪ／ｍｍ２、より好ましくは２−８００ｍＪ／ｍｍ２の範囲である。コロナ放電処理を、下記大気の存在下で行うことができる：空気、酸素（Ｏ２）、オゾン（Ｏ３）、二酸化炭素（ＣＯ２）、ヘリウム（Ｈｅ）、アルゴン（Ａｒ）および／またはこれらの気体の混合物。好適な処理時間および放電エネルギーは当業者に既知であり、例えば下記式
ｔ＝ｄ／ｖ１（またはｖ２）およびＥ＝Ｐｎ／ｌｖ１またはＥ＝Ｐｎ／ｌｖ２
（ｔ＝電極下処理の１パスについての処理時間、ｄ＝電極の直径、Ｅ＝放電エネルギー、Ｐ＝動力エネルギー、ｎ＝電極下で移動する処理基質のサイクル数、Ｉ＝処理電極の長さ、ｖ１＝処理テーブルの速度、ｖ２＝コンベヤテープ（すなわち連続処理）の速度）
を用いて計算することができる。非蒸着プラズマグロー放電処理を用いるとき、好適なエネルギーの範囲は５−５０００ワットで０．１秒から３０秒間、より好ましくは２０−６０ワットで１から６０秒間である。好ましい気体は空気、酸素、水またはこれらの気体の混合物である。
【００８２】
あるいは、既知の火炎処理を用いてポリマーまたはポリマーベース材料の表面の少なくとも一部を酸化させることができる。火炎処理のための好適なパラメーター範囲は、当業者に既知であり、例えば下記のとおりである：燃焼後測定可能な酸素率（％）０．０５％から５％、好ましくは０．２％から２％；処理速度０．１ｍ／分から２０００ｍ／分、好ましくは１０ｍ／分から１００ｍ／分；処理距離１ｍｍから５００ｍｍ、好ましくは５ｍｍから１００ｍｍ。多くの気体が火炎処理に好適である。これらには、限定されないが：天然ガス、純粋な燃焼性ガス、例えばメタン、エタン、プロパン、水素など、または異なる燃焼性ガスの混合物が含まれる。燃焼性混合物はまた、空気、純粋な酸素または酸素含有気体が含まれる。
【００８３】
同様に、ポリマー表面の少なくとも一部の化学的酸化は当業者に既知であり、例えばあらゆる既知の、標準的なエッチング溶液、例えばクロム酸、塩素酸カリウム−硫酸混合物、塩素酸塩−過塩素酸混合物、過マンガン酸カリウム−硫酸混合物、硝酸、硫酸、過酸化２硫酸水溶液、３酸化クロム、またはジクロム酸水溶液、リン酸に溶解した３酸化クロムおよび硫酸などで行うことができる。より好ましくは、クロム酸処理を行う。処理プロセスの完了に必要な時間は、５秒から３時間で変化し、処理温度は室温から１００℃で変化し得る。
【００８４】
あるいは、例えばハロゲン化を用いて、ポリマー表面の少なくとも一部をハロゲン化試薬で修飾して、例えばポリマー表面とアミノ基含有化合物の相互作用を改善することができる。ハロゲン化処理は典型的には、あらゆる天然または合成ゴムであるポリマーについて好ましい処理である。好適なハロゲン化試薬は、水性もしくは非水性溶媒またはそれらの混合溶媒中の無機および／または有機ハロゲン化試薬であり得る。
【００８５】
好適な無機ハロゲン化試薬には、限定されないが、純粋な気体としてのフッ素、塩素、ヨウ素および臭素、または窒素、酸素、アルゴン、ヘリウムとのもしくは溶媒もしくは酸性化次亜塩素酸溶液の混合物が含まれる。好適なハロゲン化試薬には、限定されないが、Ｎ−ハロヒダントイン、Ｎ−ハロイミド、Ｎ−ハロアミド、Ｎ−クロロスルホンアミドならびに関連化合物、Ｎ、Ｎ’−ジクロロベンゾイレンウレア、およびナトリウムおよびカリウムジクロロイソシアヌレートが含まれる。具体的な例は、１，３−ジクロロ−５，５−ジメチルヒダントイン；１，３−ジブロモ−５、５−ジメチルヒダントイン；１，３−ジクロロ−５−メチル−５−イソブチルヒダントイン；１，３−ジクロロ−５−メチル−５−ヘキシルヒダントイン、Ｎ−ブロモアセトアミド、テトラクロログリコールウリル、Ｎ−ブロモスクシンイミド、Ｎ−クロロスクシンイミド、モノ−、ジ−、およびトリ−クロロイソシアヌール酸である。トリクロロイソシアヌール酸がとりわけ好ましい。ハロゲン化を、室温または高温、気相または溶液中で、超音波力を使用するかまたは使用せずに、行うことができる。より具体的な処理条件は、例えばＵＳ  ５，８７２，１９０に記載されている。
【００８６】
最終物品の処理
本発明の物品を、自体公知の方法で、例えば押出、発泡、射出成形技術、または吹込み成形技術によって処理して、成型物、例えばビーズを得ることができる。したがって本発明はさらにまた、本発明の物品を本質的に含む成型物に関する。本発明の成型物の他の例は、ビン、分散性チップ、キャップ、ペレット、棒、フィルム、粒子、カプセル、とりわけマイクロカプセルおよび硬膏（plaster）である。
【００８７】
使用：
本発明の物品は、典型的には細菌およびウイルス、あるいは真菌、藻および原生動物に対して有効である。本発明の物品は、例えば医薬組成物を含むビンの微生物汚染に対する保護剤として、かかる細菌、真菌、ウイルスなどに対するコーティング、例えば本発明の物品を本質的に含むペレット、ビーズ、フィルムまたは粒子による表面コーティングであり得る。また、コンタクトレンズを本発明の物品またはマクロマーでコーティングまたは製造することができる。重要な局面において、本明細書に記載の物品は本質的に、水性医薬組成物に不溶である。本発明の物品を４級アンモニウム基を含む既知のポリマー、例えばポリ塩化ベンザルコニウムと組合せることができ、かかる組合せ、例えば物理的組合せ、共押出、コポリマー化生成物は、典型的には相乗的抗菌効果を示す。
【００８８】
したがって、本発明は本明細書および請求項のいずれかに開示する物品、マクロマーまたはコポリマーの、細菌およびウイルス、あるいは真菌、藻および原生動物に対して薬理学的に有効であるか、または消毒のためのプロセスに有効なビン、コンタクトレンズ、物品またはデバイスのコーティング、繊維のコーティング、ペレット、ビーズ、フィルムまたはあらゆるサイズの粒子の製造における使用を提供する。
【００８９】
他の局面において本発明は、医薬組成物の保存方法であって、医薬組成物と請求項に記載の物品、マクロマーまたはコポリマーを接触させることを含み、前記医薬組成物が前記物品、マクロマーまたはコポリマーに実質的に不溶であることを特徴とする方法に関する。
【００９０】
さらなる態様において、本発明は以下の態様を記載する：
担体およびそれと結合したマクロマーを含む物品
【化８】
0005399896.tif 000009
であって、当該マクロマーが所望による結合要素、結合基、スペーサーおよび４級アンモニウム基を含む、物品。
【００９１】
マクロマーが式（Ｉ）
【化９】
0005399896.tif 000010
〔式中、−Ａ−は互いに独立して結合要素を意味し、結合要素はｍ＋１またはｏ＋１価を有しており、Ｘ１、Ｘ２およびＸ３は同一または異なって結合基であり、ＳＰはｎ＋１価を有するスペーサーであり、そして−Ｎ（Ｒ１Ｒ２Ｒ３）＋は正に荷電した４級アンモニウム基を意味し；
ｍ、ｎおよびｏは互いに独立して、１−１０、好ましくは１−７、より好ましくは１−４の整数を意味し、ｐは互いに独立して０または１であり、Ｙ−は負に荷電した無機または有機基を意味し、そして４級アンモニウム基含有量は当該マクロマーの総量に基づく窒素の０．１−１０重量％である〕
の化合物である、物品。
【００９２】
マクロマーが、ポリマーの総重量に基づく重量パーセントにおいて下記成分のコポリマー化生成物によって定義されるコポリマーである、物品：
（１）請求項２に定義の式（Ｉ）に記載のマクロマー  ４５−６５％
（２）疎水性モノマー  １５−３０％、および
（３）親水性モノマー  １０−３５％、および
（４）所望によりポリ不飽和コモノマー  ０．１−１０％。
【００９３】
４級アンモニウム基が３個の同一または好ましくは互いに異なるアルキル基を含み、そして当該アルキル基は基Ｒ１、Ｒ２およびＲ３から成り、そして
Ｒ１がアルキル、好ましくは低級アルキルであり；
Ｒ２がアルキル、好ましくは低級アルキルであり；そして
Ｒ３がアルキル、好ましくは２５個までの炭素原子を有するアルキル、より好ましくは２０個までの炭素原子を有するアルキルである、
物品、マクロマーまたはコポリマー。
【００９４】
細菌およびウイルス、そして真菌、藻および原生動物に対して薬理学的に有効な、または消毒プロセスに有効な、ビン、コンタクトレンズ、物品または装置のコーティング、線維、ペレット、ビーズ、フィルムまたはあらゆるサイズの粒子のコーティングの製造における、物品、マクロマーまたはコポリマーの使用。
【００９５】
医薬組成物を物品、マクロマーまたはコポリマーと接触させることを含む医薬組成物の保存方法であって、当該医薬組成物が前記物品、マクロマーまたはコポリマーに実質的に不溶であることを特徴とする、方法。
【００９６】
担体がポリオレフィン、例えば低密度ポリエチレン（ＬＤＰＥ）、ポリプロピレン（ＰＰ）、高密度ポリエチレン（ＨＤＰＥ）、超高分子量ポリエチレン（ＵＨＭＷＰＥ）；ポリオレフィンと他のポリマー、またはゴムまたは無機増量剤との混合物；グラフトポリオレフィン、例えばＰＰまたはＰＥ（これは官能化によって親水性コモノマー、例えばビニルアルコールおよび共反応物質、例えばジイソシアネートとグラフトされる）、ポリエーテル、例えばポリオキシメチレン（アセタール）、ポリアミド、例えばポリ（ヘキサメチレンアジポアミド）（ナイロン６６）、ハロゲン化ポリマー、例えばポリビニリデンフルオライド（ＰＶＤＦ）、ポリテトラ−フルオロエチレン（ＰＴＦＥ）、フッ素化エチレン−プロピレンコポリマー（ＦＥＰ）、および塩化ポリビニル（ＰＶＣ）；芳香族性ポリマー、例えばポリスチレン（ＰＳ）；ケトンポリマー、例えばポリエーテルエーテルケトン（ＰＥＥＫ）；メタクリレートポリマー、例えばポリメチルメタクリレート（ＰＭＭＡ）；ポリエステル、例えばポリエチレンテレフタラート（ＰＥＴ）；ポリウレタン；エポキシ樹脂；およびＡＢＳおよびエチレンプロピレンジエン（ＥＰＤＭ）のようなコポリマー、好ましくはポリオレフィン、グラフトポリオレフィン、ポリエーテル、ポリアミド、ポリスチレン、メタクリレートポリマーおよびそれらの混合物、より好ましくは、ポリエチレン、ポリプロピレン、グラフトポリエチレン、グラフトポリプロピレンおよびそれらの混合物を含む、物品。
【実施例１】
【００９７】
化学セクション
実施例１
【化１０】
0005399896.tif 000011
ポリマーの酸化を回避するため、反応をアルゴン下で行う。プロペラスターラーを備えた反応フラスコ中で、ＴｅｎｔａＧｅｌ  ＭＢ  Ｂｒ（Type MB 300 001；Ｂｒ含有量＝０．２４ｍｍｏｌ／ｇ）４９ｇをＴＨＦ  ４００ｍｌに懸濁する。樹脂は激しく膨潤する。Ｎ，Ｎ−ドデシルジメチルアミン  ９７ｍｌ（３５３ｍＭｏｌ）を加え、混合物をまず６０℃で４８時間、次に７０℃で１７時間撹拌する。室温に冷却後、ポリマービーズをガラスフィルターで濾取し、まずＴＨＦ  １リットル、次にＭｅＯＨ  １リットルで洗浄する。
本物質を０．８ｎ  ＮａＣｌ水溶液２００ｍｌに懸濁し、スパーテルでゆっくりと撹拌した後、ガラスフィルターで溶液を吸引する。この手法を５回反復し、次に０．８ｎ  ＮａＣｌ溶液（ＭｅＯＨなし）で５回反復する。最後に、物質を水３００ｍｌで４回、水／ＭｅＯＨ１：１  ３００ｍｌで３回、ＭｅＯＨ  ２５０ｍｌで４回、ＴＨＦ  ２５０ｍｌで４回およびジエチルエーテル  ２５０ｍｌで４回洗浄し、減圧下（５０ｍｂａｒ）、５０℃で一晩乾燥させる。ポリマービーズ（収量４４．５ｇ）を得る。物質がガラスと接着する傾向があるので、容器から他のものへ移すときに一部損失する。
【００９８】
この方法で製造した物質は、窒素含有量約０．４％、塩素含有量０．６５％を有する。臭素イオンの含有量は＜０．１％である。
【００９９】
実施例２（先行技術のポリマー）
【化１１】
0005399896.tif 000012
プロペラスターラーを備えた１ｌ反応フラスコ中で、塩素含有量１．７６ｍＭｏｌ／ｇのＭｅｒｒｉｆｉｅｌｄ樹脂（Aldrich 56, 408-7）９０ｇをＴＨＦ  ３６０ｍｌに懸濁する。Ｎ，Ｎ−ジメチルドデシルアミン  １６．５ｍｌ（６０ｍＭｏｌ）および３３％  トリメチルアミンのエタノール溶液３．８ｍｌ（１６ｍＭｏｌ）を加え、混合物をまず、５０℃で１９時間、次に６０℃で１０時間撹拌する。１Ｈ−ＮＭＲを用いて、Ｎ，Ｎ−ジメチルドデシルアミンの変換をおおよそ見積もることができる。この目的で、液相の少量のサンプルを取り出す。さらにＮ，Ｎ−ジメチルドデシルアミン  ３．５ｍｌ（１２，７ｍＭｏｌ）を加えた後、撹拌をさらに１６時間、６０℃で続ける。５０℃に冷却後、さらに３３％トリメチルアミンのエタノール溶液８１．５ｍｌ（３４４ｍＭｏｌ）を加え、混合物をこの温度で２４時間撹拌する。その後、さらに３３％トリメチルアミンのエタノール溶液４０ｍｌ（１７０ｍＭｏｌ）を加え、さらに３０分間５０℃で撹拌する。室温に冷却後、ポリマービーズをガラスフィルターで濾取し、ＴＨＦ  ５００ｍｌで洗浄する。それらをＳｏｘｈｌｅｔ装置に移し、８時間ＴＨＦで抽出した後、ガラスフィルター上でまず空気吸引、次に５０ｍｂａｒ、７０Ｓｔｄ．間、５０℃で乾燥させる。生成物（ポリマービーズ、収量１０１．２ｇ）を得る。
【０１００】
この方法で製造した物質は、窒素含有量１．９％、塩素含有量４．６％を有する。１Ｈ−ＮＭＲ測定に基づき、樹脂は約１／３  Ｎ，Ｎ−ジメチルドデシルアミンおよび約２／３  トリメチルアミンで官能化されると推定される。
水中で、ポリマービーズはまず表面に浮かび、次に４時間未満で完全に堆積する。それらはエタノール中でわずかに膨潤する（体積増加約２０％）。
【０１０１】
実施例３（先行技術のポリマー）
【化１２】
0005399896.tif 000013
プロペラスターラーを備えた１ｌ反応フラスコ中で、塩素含有量４．７３ｍＭｏｌ／ｇのＭｅｒｒｉｆｉｅｌｄ樹脂（Aldrich 47, 451-7）６０ｇをＴＨＦ  ３６０ｍｌに懸濁する。樹脂は激しく膨潤する。Ｎ，Ｎ−ジメチルドデシルアミン  ２９．５ｍｌ（１０７ｍＭｏｌ）および３３％  トリメチルアミンLoesungのエタノール溶液６．６ｍｌ（２８ｍＭｏｌ）を加え、混合物をまず、５０℃で１４時間、次に６０℃で２時間撹拌する。１Ｈ−ＮＭＲを用いて、Ｎ，Ｎ−ジメチルドデシルアミンの変換をおおよそ見積もることができる。この目的で、液相の少量のサンプルを取り出す。さらにＮ，Ｎ−ジメチルドデシルアミン  ３．５ｍｌ（１２，７ｍＭｏｌ）を加えた後、撹拌をさらに１６時間、６０℃で続ける。５０℃に冷却後、さらに３３％トリメチルアミンのエタノール溶液９０ｍｌ（３８２ｍＭｏｌ）を加え、混合物をこの温度で１５時間撹拌する。その後、さらに３３％トリメチルアミンのエタノール溶液９０ｍｌ（３８２ｍＭｏｌ）を加え、さらに３０分間５０℃で撹拌する。室温に冷却後、ポリマービーズをガラスフィルターで濾取し、ＴＨＦ  ５００ｍｌで洗浄し、空気吸引によっていくらか乾燥させる。物質をＳｏｘｈｌｅｔ装置に移し、８時間エタノールで抽出する。その後、ガラスフィルター上でさらにＴＨＦ（５×１００ｍｌ）で洗浄し、空気吸引、次に５０ｍｂａｒ、７０Ｓｔｄ．間、５０℃で乾燥させる。生成物（ポリマービーズ、収量９３．５ｇ）を得る。
【０１０２】
この方法で製造した物質は、窒素含有量３．９％、塩素含有量１０．２％を有する。１Ｈ−ＮＭＲ測定に基づき、樹脂は約１／３  Ｎ，Ｎ−ジメチルドデシルアミンおよび約２／３  トリメチルアミンで官能化されると推定される。
膨潤特性は使用するＭｅｒｒｉｆｉｅｌｄ樹脂によって顕著に異なる：生成物はＴＨＦ中で事実上膨潤しないが、エタノールおよび水中で激しく膨潤する。
【０１０３】
実施例４（先行技術のポリマー）
【化１３】
0005399896.tif 000014
プロペラスターラーを備えた１ｌ反応フラスコ中で、塩素含有量３．５２ｍＭｏｌ／ｇのＭｅｒｒｉｆｉｅｌｄ樹脂（１％架橋、Aldrich 47, 451-7）６０ｇをＴＨＦ  ４２０ｍｌに懸濁する。樹脂は激しく膨潤する。３３％  トリメチルアミンLoesungのエタノール溶液９０ｍｌ（３８２ｍＭｏｌ）を加え、混合物を５０℃で撹拌する。３０時間後、さらに３３％  トリメチルアミンのエタノール溶液９０ｍｌ（３８２ｍＭｏｌ）を加え混合物をさらに１６時間、同じ温度で撹拌する。室温に冷却後、ポリマービーズをガラスフィルターで濾取し、ＴＨＦ  ５００ｍｌで洗浄し、空気吸引によっていくらか乾燥させる。本物質をＳｏｘｈｌｅｔ装置に移し、８時間エタノールで抽出する。その後、ガラスフィルター上でさらにＴＨＦ（５×１００ｍｌ）で洗浄し、空気吸引、次に５０ｍｂａｒ、７０Ｓｔｄ．間、５０℃で乾燥させる。生成物（ポリマービーズ、収量８９ｇ）を得る。
【０１０４】
この方法で製造した物質は、窒素含有量４％、塩素含有量９．８％を有する。膨潤特性は使用するＭｅｒｒｉｆｉｅｌｄ樹脂によって顕著に異なる：生成物はＴＨＦ中で事実上膨潤しないが、エタノールおよび水中で激しく膨潤する。
【実施例２】
【０１０５】
生物学的セクション
さらなる微生物学的実験のためのポリマービーズの製造：
汚染除去および化学合成の残留原料物質の洗浄のため、異なるタイプのポリマーまたは異なるポリマーの選択した混合物を、７０％エタノールで、無色無臭濯ぎ溶液を得るのに好適な方法で洗浄する。これを、滅菌メンブランフィルターユニット（孔サイズ：０．２μｍ）を用いて行う。残留溶媒を、物質を吸引して完全に除去し、これを２から３日間、新たな微生物汚染を回避するため積層フード中、滅菌気流を用いて保存する。
【０１０６】
微生物学的実験：
微生物学的実験を行い、個々のポリマーまたはそれらの混合物の抗菌活性を試験する。この目的で、局方、例えばヨーロッパ薬局方（Ph. Eur）のチャプター５．１．３．、アメリカ薬局方のチャプター＜５１＞、および日本薬局方１２章に記載の伝統的な微生物をこの試験のために用いる（次段参照）。
【０１０７】
物質の抗菌活性を評価するために用いる微生物：
微生物学的活性を、下記クラスの微生物の好適な代表によって試験する：
【表１】
0005399896.tif 000015
【０１０８】
試験を行うため、微生物の濃度を上記局方に従って得て、試験系中の生物の最終濃度１０５から１０６  ＣＦＵ／ｍｌ（コロニー形成単位／ｍｌ）とする。
【０１０９】
栄養素などの試験材料およびインキュベーション条件は全て、局方に記載のとおり選択した。
【０１１０】
定義量の乾燥ポリマー物質を滅菌試験管に移す。滅菌水性ソルビトール溶液（５．０％［ｗ：ｗ］）をこれらの乾燥ポリマー物質に、物質の飽和および完全膨潤が得られるまで加える。
異なる個々の微生物を植菌するため、水性ソルビトール（５．０％［ｗ：ｗ］）混合物を最終濃度１０５から１０６ＣＦＵ／ｍｌとする方法で製造する。
加えた体積は微生物学的試験に必要な体積に関する。
サンプルを機械的に混合する。
【０１１１】
生存微生物の対応する数を測定するために、各試験生物の植菌したサンプルのアリコートを試験系から取り出す。
【０１１２】
これらの試験を、下記ポリマー物質の接触時間の後に行った。
細菌：（E. coli、P. aeruginosa、S. aureus）：
３時間、６時間、２４時間、７日、１４日および２８日
真菌：（A. niger、C. albicans）：
６時間、２４時間、７日、１４日および２８日
【０１１３】
ヨーロッパ薬局方が要求する接触時間に加えて、抗菌活性を評価するため、細菌について３時間後、および真菌について６および２４時間後にも試験を行った。
【０１１４】
接触時間中の貯蔵は、制御条件下である（２２．５±２．５℃）。
【０１１５】
入手したアリコートを、ペトリ皿あたりの微生物数が測定可能となる方法で処理する（例えば希釈）。ペトリ皿は試験微生物の培養のために局方が必要としている好適な栄養培地を含む。
植菌した微生物を含む試験系の溶媒のアリコートを、栄養培地を含むペトリ皿に播く。その後、それらを成長に好適な温度（細菌については３０℃から３５℃、真菌については２０℃から２５℃）の制御条件下で２４時間曝露する。C. albicansを４８時間培養し、A. nigerを７２時間培養する。
このインキュベーション期間後、生存生物が測定可能であれば、サンプル中のコロニー形成単位の数を計算する。
微生物のコロニーが容易に測定するには小さすぎる場合には、インキュベーション時間を延長する。
【０１１６】
結果：
試験ポリマーおよびポリマー混合物の抗菌活性を評価した。
上記試験において、細菌と真菌に対する活性、および異なる試験系間に差が観察される。
【０１１７】
実施例１（上記）：
成分の抗菌活性は、Ph. Eur.基準ＢならびにＵＳＰおよびＪＰの抗菌効果基準を十分満たしていた。
細菌に対する活性は、Ph. Eur.基準Ａを十分に満たさなかった。他方、真菌の減少は、これらの基準Ａを好適に満たした。
【０１１８】
実施例３（上記）：
実施例３のポリマーの細菌に対する抗菌活性は、Ph. Eur.基準Ａの要求を好適に満足した。３時間のみの接触時間の後、試験細菌は測定されなかった。
真菌に対する活性はより低い。C. albicansに対する殺菌能およびA. nigerに対する静菌活性を示すことができた（図ＭＢ２参照）。
【０１１９】
実施例３のポリマーの抗菌活性は、実施例１のポリマーのそれよりも高かったが、後者は真菌に対してより活性であった（図ＭＢ１および図ＭＢ２参照）。
【０１２０】
実施例１と実施例３のポリマーの混合物（ｗ：ｗ／１：１）：
実施例１と実施例３のポリマー成分の混合物（ｗ：ｗ／１：１）の抗菌活性は、Ph. Eur.基準ＡおよびＢ、ならびにＵＳＰおよびＪＰのそれを好適に満たしていた。細菌および真菌に対する極めて良好な活性を示すことができた（図ＭＢ３参照）。
【０１２１】
結果  図ＭＢ１：
下記結果を実施例１のポリマー（上記）で得た。
チャレンジ試験結果
【表２】
0005399896.tif 000016
備考：
０＝＜１０（すなわち測定限界よりも低い）
【０１２２】
結果  図ＭＢ２：
下記結果を実施例３のポリマー（上記）で得た。
チャレンジ試験結果
【表３】
0005399896.tif 000017
備考：
０＝＜１０（すなわち測定限界よりも低い）
【０１２３】
結果  図ＭＢ３：
下記結果を実施例１と実施例３のポリマーの１：１（ｗ／ｗ）混合物で得た。
チャレンジ試験結果
【表４】
0005399896.tif 000018
備考：
０＝＜１０（すなわち測定限界よりも低い）
【０１２４】
Ph.Eur.基準Ａ    ：満たす
Ph.Eur.基準Ｂ    ：満たす
ＵＳＰ           ：満たす
ＪＰ             ：満たす
の要求を満たす。
【０１２５】
結論：
試験ポリマーは全て抗菌活性を示す。
試験ポリマーの抗菌態様は細菌と真菌で異なる。
実施例１のポリマーは真菌に対してより効果がある。
実施例３のポリマーは細菌に対してより効果がある。
【０１２６】
実施例１と実施例３のポリマータイプ両方の混合物の抗菌活性は、ヨーロッパ薬局方（基準ＡおよびＢの要求を満たす）、アメリカ薬局方および日本薬局方の複数用量容器における市販の非経腸および眼用製剤の基準を十分に満たす。